(57)【特許請求の範囲】
【請求項１】
下記一般式（１）で示される化合物を含有する下記バインダーを有してなる表面層を有する熱現像用ハロゲン化銀写真感光材料であって、該一般式（１）で示される化合物が表面層のバインダー１００質量部に対して３〜４０質量部であることを特徴とする熱現像用ハロゲン化銀写真感光材料。
【化１】
0004120222.tif 000015
式中、Ｒ1、Ｒ2、Ｒ3及びＲ4は炭素数１から４の置換又は未置換のアルキル基、Ａ1及びＢ1は、炭素数１から６のアルキレン基、水酸化メチル基、フェニレン基又は単なる結合手、Ｘ-はアニオン、ｎ１は正の整数を表す。
バインダー：ポリビニルブチラール、セルロースアセテートブチレートまたはスチレン−ブタヂエン
【請求項２】
下記一般式（２）で示される化合物を含有する下記バインダーを有してなる表面層を有する熱現像用ハロゲン化銀写真感光材料であって、該一般式（２）で示される化合物が表面層のバインダー１００質量部に対して３〜４０質量部であることを特徴とする熱現像用ハロゲン化銀写真感光材料。
【化２】
0004120222.tif 000016
式中、Ｒ5、Ｒ6、Ｒ7及びＲ8は炭素数１から４の置換又は未置換のアルキル基を表し、Ｒ5とＲ7及び／又はＲ6とＲ8が結合して含窒素複素環を形成しても良い。Ａ2及びＢ2は、各々直鎖もしくは分岐鎖のアルキレン基、キシリレン基、又はシクロヘキシレン基を表し、直鎖もしくは分岐鎖のアルキレンはアルキレン中に二重結合、三重結合もしくは、−（ＣＨ2−ＣＨ2−Ｏ）y−ＣＨ2−ＣＨ2−を有していても良い。Ｘ-はアニオン、ｎ２は正の整数を、ｙは１から２０を表す。
バインダー：ポリビニルブチラール、セルロースアセテートブチレートまたはスチレン−ブタヂエン
【請求項３】
下記一般式（３）で示される化合物を含有する下記バインダーを有してなる表面層を有する熱現像用ハロゲン化銀写真感光材料であって、該一般式（３）で示される化合物が表面層のバインダー１００質量部に対して３〜４０質量部であることを特徴とする熱現像用ハロゲン化銀写真感光材料。
【化３】
0004120222.tif 000017
式中、Ｒ9とＲ10は、おのおのアルキル基、シクロアルキル基、アラルキル基、アリール基又はアルケニル基を表し、Ｒ9とＲ10は互いに結合してアルキレン鎖を形成してもよい。Ｒ11は炭素数１０以下のアルキレン基、アラルキレン基を表す。Ｘ-はアニオン、ｎ３は正の整数を表す。
バインダー：ポリビニルブチラール、セルロースアセテートブチレートまたはスチレン−ブタヂエン
【請求項４】
下記一般式（４）で示される化合物を含有する下記バインダーを有してなる表面層を有する熱現像用ハロゲン化銀写真感光材料であって、該一般式（４）で示される化合物が表面層のバインダー１００質量部に対して３〜４０質量部であることを特徴とする熱現像用ハロゲン化銀写真感光材料。
【化４】
0004120222.tif 000018
式中、Ａ3は炭素数２から１８のアルキレン基、アルケニレン基、アリーレン基、アラルキレン基、アリーレンアルキレン基、−Ｒ12ＣＯＲ13−基、−Ｒ14ＣＯＲ15ＣＯＲ16−基、−Ｒ17−（ＯＲ18）m−基、−Ｒ19ＣＯＯＲ20ＯＣＯＲ21−基、−Ｒ22ＯＣＯＮＨＲ23ＮＨＣＯＯＲ24−基、−Ｒ25ＣＯＮＨＲ26ＮＨＣＯＲ27−基、Ｂ3は単なる結合手、−ＮＨＣＯＲ28ＣＯＮＨ−基、或いはＡ3から選ばれる基を表す。ただし、Ｒ12からＲ28は炭素数１から１０のアルキレン基又はフェニレン基で、ｍは１から４の整数を表す。Ｚ1、Ｚ2は−Ｎ＝Ｃ−基と共に５又は６員環を形成するに必要な原子群、Ｘ-はアニオン、ｎ４は正の整数を表す。
バインダー：ポリビニルブチラール、セルロースアセテートブチレートまたはスチレン−ブタヂエン
【発明の詳細な説明】
【０００１】
【発明の属する技術分野】
本発明は、最外層のバインダーに特定の素材を含有させることによって、熱現像後に重ねられたフィルムの捌き性を改良した、有機銀塩を含有する熱現像用ハロゲン化銀写真感光材料に関する。
【０００２】
【従来の技術】
従来から広範囲に用いられているハロゲン化銀感光材料は、その優れた写真特性により、より広範囲かつ高品質な素材として画像形成分野に利用されているが、画像を形成するために現像、定着、水洗、乾燥というプロセスが必要であり、しかも処理工程が湿式であるため、作業が煩雑であるという欠点があった。その為、現像工程を熱処理で行う熱現像用ハロゲン化銀写真感光材料が開発、実用化され、近年医用業界を中心に急速に普及してきている。
【０００３】
かかる技術として、例えば、米国特許第３，１５２，９０４号、同３，４８７，０７５号、及びＤ．モーガン（Ｍｏｒｇａｎ）による「ドライシルバー写真材料（Ｄｒｙ  Ｓｉｌｖｅｒ  Ｐｈｏｔｏｇｒａｐｈｉｃ  Ｍａｔｅｒｉａｌｓ）」（Ｈａｎｄｂｏｏｋ  ｏｆ  Ｉｍａｇｉｎｇ  Ｍａｔｅｒｉａｌｓ，Ｍａｒｃｅｌ  Ｄｅｋｋｅｒ，Ｉｎｃ．第４８頁，１９９１）等に記載されているように、支持体上に有機銀塩、感光性ハロゲン化銀粒子及び還元剤を有する銀塩光熱写真ドライイメージング材料が知られている。この銀塩光熱写真ドライイメージング材料（熱現像用ハロゲン化銀写真感光材料）では溶液系処理薬品を一切使用しないため、より簡便なシステムをユーザーに提供することができる。
【０００４】
このような熱現像用ハロゲン化銀写真感光材料は、１００〜１５０℃にフィルムを加熱し現像処理を行うが、加熱現像直後の捌き性を改良することが新たな課題となった。例えば、１１５℃で３０秒フィルムを加熱することにより現像を行う熱現像用ハロゲン化銀写真感光材料では、現像直後のフィルムを重ねておき、その後フィルムの束からフィルムを１枚づつ取り出す際に、隣り合わせたフィルムも引きずられて動いてしまい作業上の効率が落ち改良が望まれた。このような捌き性の改良方法として、マット剤を多量に用いる方法が挙げられるが、フィルムのヘーズ値が上がり、マット剤の使用量にも限界がある。
【０００５】
【発明が解決しようとする課題】
本発明は上記事情に鑑みなされたものであり、その目的は擦り傷、特に熱現像処理直後の捌き性が、ヘイズを劣化させないで改良された熱現像用ハロゲン化銀写真感光材料（熱現像感光材料ともいう）を提供することにある。
【０００６】
【課題を解決するための手段】
本発明の上記目的は以下の構成により達成された。
【０００７】
上記一般式（１）〜（４）で示される化合物の何れかを含有する下記バインダーを有してなる表面層を有する熱現像用ハロゲン化銀写真感光材料であって、該一般式（１）〜（４）で示される化合物がそれぞれ表面層のバインダー１００質量部に対して３〜４０質量部であることを特徴とする熱現像用ハロゲン化銀写真感光材料。
バインダー：ポリビニルブチラール、セルロースアセテートブチレートまたはスチレン−ブタヂエン
【０００８】
これら一般式（１）〜（４）で示される化合物は、特開昭４８−９１１６５号、特開昭４９−１２１５２３号、特開昭４９−１２１５２３号、特開昭５１−４２５３５号、特開昭５４−１８７２８号等の公知の方法を参考に合成することができる。
【０００９】
前記一般式（１）〜（４）で示される化合物の例を列挙するが、特に限定されるものではない。
【００１０】
【化５】
0004120222.tif 000002
【００１１】
【化６】
0004120222.tif 000003
【００１２】
【化７】
0004120222.tif 000004
【００１３】
【化８】
0004120222.tif 000005
【００１４】
本発明における表面層とは、熱現像感光材料の乳剤層（感光層）側の実質的な表面を形成する層及びバッキング層側の実質的な表面を形成する層である。ここで「実質的な表面を形成する層」とは、膜厚が０．３μｍ以上の層であれば良く、同層の上に膜厚０．２μｍ以下のオーバーコート層があっても良い。
【００１５】
表面層のバインダーは、ポリビニルブチラール樹脂、セルロースアセテートブチレート等のメチルエチルケトン等の有機溶剤に溶解するポリマーであっても、スチレン−ブタヂエンラテックス等の水系溶媒に分散する各種のラテックスであっても良い。好ましくは、前者の有機溶剤に溶解するポリマーである。
【００１６】
一般式（１）〜（４）で示される化合物の表面層での使用量は特に限定されないが、表面層のバインダーを１００質量部とした場合３〜４０質量部が好ましい。
【００１７】
上記の化合物を表面層に添加することによる効果としては、熱現像直後のフィルムの捌き性を改善することを挙げることができる。その作用については不明であるが、フィルム表面のトライポロジー的な変化が起きているためと推定している。
【００１８】
以下に、熱現像感光材料の構成について説明する。
本発明の熱現像感光材料は、通常は支持体上に少なくとも１層の感光層及び該感光層に隣接する層を設けた少なくとも２層から構成され、又感光層の反対側には必要に応じて適宜バックコート層（ＢＣ層）、保護層等が設けられている。上記熱現像感光材料の感光層中には、分光増感色素で増感されてもよい感光性ハロゲン化銀粒子が含まれ、更に感光層又はその隣接層には銀源となる有機銀塩、銀塩を現像して銀画像を形成するための還元剤が含有される。熱現像感光材料の感光層やその隣接層には、熱現像の場を提供する高分子結合剤、親水性結合剤や疎水性結合剤、或いはラテックスが含有される。上記の熱現像感光材料において、必要によりイラジエーション防止又はハレーション防止のための染料を含有するＡＩ層又はＢＣ層が設けられる。又、上記の熱現像感光材料の感光層には、必要により銀画像の色調を整える色調剤を含有させることができる。
【００１９】
本発明において、有機銀塩は還元可能な銀源であり、有機酸及びヘテロ有機酸の銀塩、特にこの中でも長鎖の（炭素数１０〜３０、好ましくは１５〜２５）脂肪族カルボン酸及び含窒素複素環化合物の銀塩が好ましい。配位子が銀イオンに対する総安定度常数として４．０〜１０．０の値を持つようなリサーチ・ディスクロージャー（以降、単にＲＤと略す）第１７０２９及び２９９６３に記載された有機又は無機の錯体も好ましい。これら好適な銀塩の例としては以下のものが挙げられる。
【００２０】
有機酸の銀塩、例えば、没食子酸、蓚酸、ベヘン酸、ステアリン酸、アラキジン酸、パルミチン酸、ラウリン酸等の銀塩。銀のカルボキシアルキルチオ尿素塩、例えば、１−（３−カルボキシプロピル）チオ尿素、１−（３−カルボキシプロピル）−３，３−ジメチルチオ尿素等の銀塩、アルデヒドとヒドロキシ置換芳香族カルボン酸とのポリマー反応生成物の銀塩乃至錯体、例えば、アルデヒド類（ホルムアルデヒド、アセトアルデヒド、ブチルアルデヒド等）とヒドロキシ置換酸類（例えば、サリチル酸、安息香酸、３，５−ジヒドロキシ安息香酸）の反応生成物の銀塩乃至錯体、チオン類の銀塩又は錯体、例えば、３−（２−カルボキシエチル）−４−ヒドロキシメチル−４−チアゾリン−２−チオン、及び３−カルボキシメチル−４−チアゾリン−２−チオン等の銀塩乃至錯体、イミダゾール、ピラゾール、ウラゾール、１，２，４−チアゾール及び１Ｈ−テトラゾール、３−アミノ−５−ベンジルチオ−１，２，４−トリアゾール及びベンズトリアゾールから選択される窒素酸と銀との錯体又は塩、サッカリン、５−クロロサリチルアルドキシム等の銀塩、及びメルカプチド類の銀塩。これらの中、好ましい銀塩としてはベヘン酸銀、アラキジン酸銀及びステアリン酸銀が挙げられる。
【００２１】
本発明において用いることのできる感光性ハロゲン化銀粒子について説明する。尚、本発明における感光性ハロゲン化銀粒子とは、ハロゲン化銀結晶の固有の性質として本来的に、又は人為的に物理化学的な方法により、可視光乃至赤外光を吸収し得て、かつ可視光乃至赤外光を吸収したときに当該ハロゲン化銀結晶内及び／又は結晶表面において物理化学的変化が起こり得るように処理製造されたハロゲン化銀結晶粒子をいう。
【００２２】
本発明に用いられるハロゲン化銀粒子自体は、Ｐ．Ｇｌａｆｋｉｄｅｓ著Ｃｈｉｍｉｅ  ｅｔ  Ｐｈｙｓｉｑｕｅ  Ｐｈｏｔｏｇｒａｐｈｉｑｕｅ（ＰａｕｌＭｏｎｔｅｌ社刊、１９６７年）、Ｇ．Ｆ．Ｄｕｆｆｉｎ著  Ｐｈｏｔｏｇｒａｐｈｉｃ  Ｅｍｕｌｓｉｏｎ  Ｃｈｅｍｉｓｔｒｙ（Ｔｈｅ  Ｆｏｃａｌ  Ｐｒｅｓｓ刊、１９６６年）、Ｖ．Ｌ．Ｚｅｌｉｋｍａｎ  ｅｔ  ａｌ著Ｍａｋｉｎｇ  ａｎｄ  Ｃｏａｔｉｎｇ  Ｐｈｏｔｏｇｒａｐｈｉｃ  Ｅｍｕｌｓｉｏｎ（Ｔｈｅ  Ｆｏｃａｌ  Ｐｒｅｓｓ刊、１９６４年）等に記載された方法を用いてハロゲン化銀粒子乳剤として調製することができる。即ち、酸性法、中性法、アンモニア法等のいずれでもよく、又可溶性銀塩と可溶性ハロゲン塩を反応させる形成としては、片側混合法、同時混合法、それらの組合せ等のいずれを用いてもよいが、上記方法の中でも形成条件をコントロールしつつハロゲン化銀粒子を調製する所謂コントロールドダブルジェット法が好ましい。ハロゲン組成としては特に制限はなく、塩化銀、塩臭化銀、塩沃臭化銀、臭化銀、沃臭化銀、沃化銀のいずれであってもよい。
【００２３】
本発明で用いることのできるハロゲン化銀は、画像形成後の白濁を低く抑えるため、及び良好な画質を得るために平均粒子サイズが小さい方が好ましく、平均粒子サイズが０．２μｍ以下、より好ましくは０．０１〜０．１７μｍ、特に０．０２〜０．１４μｍが好ましい。ここでいう粒子サイズとは、ハロゲン化銀粒子が立方体或いは八面体のいわゆる正常晶である場合には、ハロゲン化銀粒子の稜の長さをいう。又、ハロゲン化銀粒子が平板状粒子である場合には主表面の投影面積と同面積の円像に換算したときの直径をいう。
【００２４】
ハロゲン化銀粒子の形状としては立方体、八面体、１４面体粒子、平板状粒子、球状粒子、棒状粒子、ジャガイモ状粒子などを挙げることができるが、これらの中、特に、立方体、八面体、１４面体、平板状ハロゲン化銀粒子が好ましい。
【００２５】
平板状ハロゲン化銀粒子を用いる場合の平均アスペクト比は好ましくは１．５以上１００以下、より好ましくは２以上５０以下がよい。これらは米国特許第５，２６４，３３７号、同第５，３１４，７９８号、同第５，３２０，９５８号等に記載されており、容易に目的の平板状粒子を得ることができる。更に、ハロゲン化銀粒子のコーナーが丸まった粒子も好ましく用いることができる。
【００２６】
本発明に用いられるハロゲン化銀粒子には、化学増感を施すことができる。例えば、特願平１２−０５７００４号及び特願平１２−０６１９４２号に開示されている方法等により、硫黄などのカルコゲンを放出する化合物や金イオンなどの貴金属イオンを放出する貴金属化合物で化学増感中心（化学増感核）を形成付与できる。本発明においては、カルコゲン原子を含有する有機増感剤により化学増感されているのが好ましい。これらカルコゲン原子を含有する有機増感剤はハロゲン化銀へ吸着可能な基と不安定カルコゲン原子部位を有する化合物であることが好ましい。
【００２７】
これらの有機増感剤としては、特開昭６０−１５００４６号、特開平４−１０９２４０号、特開平１１−２１８８７４号等の明細書に開示されている種々の構造を有する有機増感剤を用いることができるが、それらのうちカルコゲン原子が炭素原子又はリン原子と二重結合で結ばれている構造を有する化合物の少なくとも１種であることが好ましい。
【００２８】
又、上記の増感法の他、還元増感法等も用いることが出来、還元増感の貝体的な化合物としてはアスコルビン酸、２酸化チオ尿素、塩化第１スズ、ヒドラジン誘導体、ボラン化合物、シラン化合物、ポリアミン化合物等を用いることができる。又、乳剤のｐＨを７以上又はｐＡｇを８．３以下に保持して熟成することにより還元増感することができる。
【００２９】
本発明で用いることのできる感光性ハロゲン化銀粒子には、分光増感色素を吸着させ分光増感を施すことが好ましい。分光増感色素としてシアニン色素、メロシアニン色素、コンプレックスシアニン色素、コンプレックスメロシアニン色素、ホロポーラーシアニン色素、スチリル色素、ヘミシアニン色素、オキソノール色素、ヘミオキソノール色素等を用いることができる。例えば特開昭６３−１５９８４１号、同６０−１４０３３５号、同６３−２３１４３７号、同６３−２５９６５１号、同６３−３０４２４２号、同６３−１５２４５号、米国特許第４，６３９，４１４号、同第４，７４０，４５５号、同第４，７４１，９６６号、同第４，７５１，１７５号、同第４，８３５，０９６号に記載された増感色素が使用できる。本発明に使用される有用な増感色素は例えばＲＤ第１７６４３  IV−Ａ項（１９７８年１２月ｐ．２３）、同１８４３１  Ｘ項（１９７８年８月ｐ．４３７）に記載もしくは引用された文献に記載されている。特に各種レーザイメージャーやスキャナーの光源の分光特性に適した分光感度を有する増感色素を用いるのが好ましく、例えば、特開平９−３４０７８号、同９−５４４０９号、同９−８０６７９号記載の化合物が好ましく用いられる。
【００３０】
本発明の熱現像感光材料に用いられるハロゲン化銀粒子、或いは有機銀塩粒子を含有する乳剤は、増感色素とともに、それ自身分光増感作用を持たない色素或いは可視光を実質的に吸収しない物質であって、強色増感効果を発現する物質を乳剤中に含ませ、これによりハロゲン化銀粒子が強色増感されていてもよい。有用な増感色素、強色増感を示す色素の組合せ及び強色増感を示す物質はＲＤ第１７６４３（１９７８年１２月発行）第２３頁  IVのＪ項、或いは特公平９−２５５００号、同４３−４９３３号、特開昭５９−１９０３２号、同５９−１９２２４２号、特開平５−３４１４３２号等に記載されているものを用いることができる。本発明においては、上記の強色増感剤の他に、特願平１２−０７０２９６号に開示されている一般式（１）で表される化合物と大環状化合物を強色増感剤として使用できる。
【００３１】
本発明においては省銀化剤を用いることが出来る。ここでいう省銀化剤とは、一定の銀画像濃度を得るために必要な銀量を低減化し得る化合物をいう。この低減化する機能の作用機構は種々考えられるが、現像銀の被覆力を向上させる機能を有する化合物が好ましい。ここで「現像銀の被覆力」とは、銀の単位量当たりの光学濃度をいう。省銀化剤としては、ヒドラジン誘導体化合物、ビニル化合物、４級オニウム化合物等が好ましい例として挙げられる。
【００３２】
本発明に好適な還元剤の例は、米国特許第３，７７０，４４８号、同第３，７７３，５１２号、同第３，５９３，８６３号、及びＲＤ第１７０２９及び第２９９６３に記載されており、公知の還元剤の中から適宜選択して使用することが出来るが、有機銀塩に脂肪族カルボン酸銀塩を使用する場合には、２個以上のフェノール基がアルキレン基又は硫黄によって連結されたポリフェノール類、特にフェノール基のヒドロキシ置換位置に隣接した位置の少なくとも一つにアルキル基（例えばメチル基、エチル基、プロピル基、ｔ−ブチル基、シクロヘキシル基等）又はアシル基（例えばアセチル基、プロピオニル基等）が置換したフェノール基の２個以上がアルキレン基又は硫黄によって連結されたビスフェノール類が好ましい。
【００３３】
このような還元剤としては、上述のように、主にビスフェノール類やスルホンアミドフェノール類のようなプロトンを持った還元剤が用いられているので、これらの水素を引き抜くことができる活性種を発生することにより還元剤を不活性化できる化合物が含有されていることが好ましい。好適には、無色の光酸化性物質として、露光時にフリーラジカルを反応活性種として生成可能な化合物が好ましい。
【００３４】
従ってこれらの機能を有する化合物であればいかなる化合物でもよいが、複数の原子からなる有機フリーラジカルが好ましい。かかる機能を有しかつ熱現像感光材料に格別の弊害を生じることのない化合物であればいかなる構造を持った化合物でもよい。
【００３５】
又、これらのフリーラジカルを発生する化合物としては発生するフリーラジカルに、これが還元剤と反応し不活性化するに充分な時間接触できる位の安定性を持たせるために炭素環式、又は複素環式の芳香族基を有するものが好ましい。
【００３６】
本発明においては、膜付きや、現像ムラのみならず、保存時のカブリ抑制や、現像後のプリントアウト銀の生成を抑制する効果のために、架橋剤を用いることがある。本発明で用いられる架橋剤としては、従来写真感光材料用として使用されている種々の架橋剤、例えば、特開昭５０−９６２１６号に記載されているアルデヒド系、エポキシ系、エチレンイミン系、ビニルスルホン系、イソシアネート系化合物、スルホン酸エステル系、アクリロイル系、カルボジイミド系、シラン化合物系架橋剤が挙げられ、そのうち好ましいのはイソシアネート系化合物、シラン化合物、エポキシ化合物又は酸無水物である。
【００３７】
本発明に用いられる好適な色調剤の例は、ＲＤ第１７０２９号、米国特許第４，１２３，２８２号、同第３，９９４，７３２号、同第３，８４６，１３６号及び同第４，０２１，２４９号に開示されており、例えば、次のものがある。イミド類（例えば、スクシンイミド、フタルイミド、ナフタルイミド、Ｎ−ヒドロキシ−１，８−ナフタルイミド）；メルカプタン類（例えば、３−メルカプト−１，２，４−トリアゾール）；フタラジノン誘導体又はこれらの誘導体の金属塩（例えば、フタラジノン、４−（１−ナフチル）フタラジノン、６−クロロフタラジノン、５，７−ジメチルオキシフタラジノン、及び２，３−ジヒドロ−１，４−フタラジンジオン）；フタラジンとフタル酸類（例えば、フタル酸、４−メチルフタル酸、４−ニトロフタル酸及びテトラクロロフタル酸）の組み合わせ；フタラジンとマレイン酸無水物、及びフタル酸、２，３−ナフタレンジカルボン酸又はｏ−フェニレン酸誘導体及びその無水物（例えば、フタル酸、４−メチルフタル酸、４−ニトロフタル酸及びテトラクロロフタル酸無水物）から選択される少なくとも１つの化合物との組み合わせ等が挙げられる。特に好ましい色調剤としてはフタラジノン又はフタラジンとフタル酸類、フタル酸無水物類の組み合わせである。
【００３８】
本発明においては、熱現像感光材料の表面層（感光層側、又支持体をはさみ感光層の反対側に非感光層を設けた場合にも）に、現像前の取り扱いや熱現像後の画像の傷つき防止のためマット剤を含有することが好ましく、バインダーに対し、質量比で０．１〜３０％含有することが好ましい。本発明において用いられるマット剤の材質は、有機物及び無機物のいずれでもよい。例えば、無機物としては、スイス特許第３３０，１５８号等に記載のシリカ、仏国特許第１，２９６，９９５号等に記載のガラス粉、英国特許第１，１７３，１８１号等に記載のアルカリ土類金属又はカドミウム、亜鉛等の炭酸塩等をマット剤として用いることができる。有機物としては、米国特許第２，３２２，０３７号等に記載の澱粉、ベルギー特許第６２５，４５１号や英国特許第９８１，１９８号等に記載された澱粉誘導体、特公昭４４−３６４３号等に記載のポリビニルアルコール、スイス特許第３３０，１５８号等に記載のポリスチレン或いはポリメタアクリレート、米国特許第３，０７９，２５７号等に記載のポリアクリロニトリル、米国特許第３，０２２，１６９号等に記載されたポリカーボネートの様な有機マット剤を用いることができる。
【００３９】
本発明においては帯電性を改良するために、金属酸化物及び／又は導電性ポリマーなどの導電性化合物を構成層中に含ませることができる。これらはいずれの層に含有させてもよいが、好ましくは下引層、バッキング層、感光層と下引の間の層などに含まれる。本発明においては米国特許第５，２４４，７７３号カラム１４〜２０に記載された導電性化合物が好ましく用いられる。
【００４０】
本発明の熱現像感光材料においては、感光層を透過する光の量又は波長分布を制御するために感光層と同じ側又は反対の側にフィルター層を形成するか、感光層に染料又は顔料を含有させることが好ましい。
【００４１】
本発明の熱現像感光材料に用いられる支持体としては、例えば、ポリエチレンテレフタレート、ポリカーボネート、ポリエチレン、ポリビニルアセタール、セルロースエステル、セルローストリアセテート、ニトロセルロース、ポリエチレンナフタレート等のプラスチックフイルム、ガラス、紙、アルミニウム板等の金属板などが用いられる。
【００４２】
本発明においては、熱現像感光材料の感色性に応じて種々の波長領域の光を吸収する公知の化合物が使用できる。例えば、本発明に係る光熱写真材料を赤外光による画像記録材料とする場合には、特願平１１−２５５５５７号に開示されているようなチオピリリウム核を有するスクアリリウム染料（チオピリリウムスクアリリウム染料）及びピリリウム核を有するスクアリリウム染料（ピリリウムスクアリリウム染料）、又スクアリリウム染料に類似したチオピリリウムクロコニウム染料、又はピリリウムクロコニウム染料を使用することが好ましい。
【００４３】
本発明の熱現像感光材料は、上述した各構成層の素材を溶媒に溶解又は分散させた塗布液を作り、それら塗布液を複数同時に重層塗布した後、乾燥処理を行って形成されることが好ましい。ここで「複数同時に重層塗布」とは、各構成層（例えば感光層、保護層）の塗布液を作製し、これを支持体へ塗布する際に各層個別に塗布、乾燥の繰り返しをするのではなく、同時に重層塗布を行い、乾燥する工程も同時に行える状態で各構成層を形成しうることを意味する。即ち、下層中の全溶剤の残存量が７０質量％以下となる前に、上層を設けることである。各構成層を複数同時に重層塗布する方法には特に制限はなく、例えばバーコーター法、カーテンコート法、浸漬法、エアーナイフ法、ホッパー塗布法、エクストリュージョン塗布法などの公知の方法を用いることができる。これらのうちより好ましくはエクストリュージョン塗布法と呼ばれる前計量タイプの塗布方式である。該エクストリュージョン塗布法はスライド塗布方式のようにスライド面での揮発がないため、精密塗布、有機溶剤塗布に適している。この塗布方法は感光層を有する側について述べたが、バックコート層を設ける際、下引きとともに塗布する場合についても同様である。
【００４４】
本発明において、現像条件は使用する機器、装置、或いは手段に依存して変化するが、高温に於いて像様に露光した情報記録用フィルムを加熱現像することにより、情報定着せしめることが特徴である。露光後に得られた潜像は、中程度の高温（例えば、約８０〜２００℃、好ましくは約１００〜２００℃）で十分な時間（一般には約１秒〜約２分間）、熱現像感光材料を加熱することにより現像することができる。加熱温度が８０℃以下では短時間に十分な画像濃度が得られず、又２００℃以上ではバインダーが溶融し、ローラーへの転写など、画像そのものだけでなく搬送性や、現像機等へも悪影響を及ぼす。加熱することで有機銀塩（酸化剤として機能する）と還元剤との間の酸化還元反応により銀画像を生成する。この反応過程は、外部からの水等の処理液の一切の供給なしに進行する。
【００４５】
本発明の熱現像感光材料の露光は、該感光材料に付与した感色性に対し適切な光源を用いることが望ましい。例えば、該感光材料を赤外光に感じ得るものとした場合は、赤外光域ならば如何なる光源にも適用可能であるが、レーザパワーがハイパワーであることや、感光材料を透明にできる等の点から、赤外半導体レーザ（７８０ｎｍ、８２０ｎｍ）がより好ましく用いられる。
【００４６】
本発明において、露光はレーザ走査露光により行うことが好ましいが、その露光方法には種々の方法が採用できる。例えば、第１の好ましい方法として、感光材料の露光面と走査レーザ光のなす角が実質的に垂直になることがないレーザ走査露光機を用いる方法が挙げられる。
【００４７】
ここで、「実質的に垂直になることがない」とはレーザ走査中に最も垂直に近い角度として好ましくは５５度以上８８度以下、より好ましくは６０度以上８６度以下、更に好ましくは６５度以上８４度以下、最も好ましくは７０度以上８２度以下であることをいう。
【００４８】
又、第２の方法として、本発明における露光は縦マルチである走査レーザ光を発するレーザ走査露光機を用いて行うことも好ましい。縦単一モードの走査レーザ光に比べて干渉縞様のムラの発生等の画質劣化が減少する。
【００４９】
更に、第３の態様としては、２本以上のレーザを用いて、走査露光により画像を形成することも好ましい。
【００５０】
このような複数本のレーザを利用した画像記録方法としては、高解像度化、高速化の要求から１回の走査で複数ラインずつ画像を書き込むレーザプリンタやデジタル複写機の画像書込み手段で使用されている技術であり、例えば特開昭６０−１６６９１６号等により知られている。これは、光源ユニットから放射されたレーザ光をポリゴンミラーで偏向走査し、ｆθレンズ等を介して感光層上に結像する方法であり、これはレーザイメージャなどと原理的に同じレーザ走査光学装置である。尚、上述した各画像記録方法において、走査露光に用いるレーザとしては、一般によく知られている、ルビーレーザ、ＹＡＧレーザ、ガラスレーザ等の固体レーザ；Ｈｅ−Ｎｅレーザ、Ａｒイオンレーザ、Ｋｒイオンレーザ、ＣＯ2レーザ、ＣＯレーザ、Ｈｅ−Ｃｄレーザ、Ｎ2レーザ、エキシマーレーザ等の気体レーザ；ＩｎＧａＰレーザ、ＡｌＧａＡｓレーザ、ＧａＡｓＰレーザ、ＩｎＧａＡｓレーザ、ＩｎＡｓＰレーザ、ＣｄＳｎＰ2レーザ、ＧａＳｂレーザ等の半導体レーザ；化学レーザ、色素レーザ等を用途に併せて適時選択して使用できるが、これらの中でもメンテナンスや光源の大きさの問題から、波長が６００〜１２００ｎｍの半導体レーザを用いるのが好ましい。尚、レーザ・イメージャやレーザ・イメージセッタで使用されるレーザにおいて、熱現像感光材料を走査するときの該材料露光面でのビームスポット径は、一般に短軸径として５〜７５μｍ、長軸径として５〜１００μｍの範囲であり、レーザ光走査速度は熱現像感光材料固有のレーザ発振波長における感度とレーザパワーによって、感光材料毎に最適な値に設定することができる。
【００５１】
【実施例】
以下に実施例を挙げて本発明を更に具体的に説明するが、本発明は、下記実施例のみに限定されるものではない。
【００５２】
実施例１
〈熱現像用ハロゲン化銀写真感光材料の作製〉
厚さ１７５μｍで青色濃度０．１７５に着色された、２軸延伸ポリエチレンテレフタレートフィルム上に１２Ｗ／ｍ2・分の出力となるようにコロナ放電を施した後、下記下引塗布液１を乾燥膜厚が０．９μｍとなるように塗布し、１４０℃（露点温度：１２℃）の乾燥風で１０秒間かけて乾燥させ、下引層１を形成した。
（下引塗布液１）
純水                                                    ９１１ｍｌ
化合物−１の３０％水溶液                              ７３．０ｍｌ
トラックスＨ−４５                                    ５．７８ｍｌ
（日本油脂（株）製アニオン界面活性剤：固形分２％に調整）
アンモニア水（有効成分０．５％）                        ９．９ｍｌ
硬膜剤（Ｃ−６：有効成分２０％）                      ２．０２ｍｌ
次いで、上記下引層１に７Ｗ／ｍ2・分の出力となるようにコロナ放電を施した後、その上に下記下引塗布液２を、乾燥膜厚が０．９μｍとなるよう塗布した後、１４０℃（露点温度：１２℃）の乾燥風で１０秒間掛けて乾燥させて下引層２を形成し、次いで、１２３℃の乾燥ゾーンを２分間かけて搬送して、絶縁体粒子を含有する下引層２を設けた。
【００５３】
【化９】
0004120222.tif 000006
【００５４】
（下引塗布液２）
純水                                                    ９０５ｍｌ
化合物−２の３０％水溶液                            ５９．２９ｍｌ
トラックスＨ−４５                                    ５．７８ｍｌ
（日本油脂（株）製アニオン界面活性剤：固形分２％に調整）
絶縁体粒子：サイリシア３５０（富士シリシア化学製）を超音波分散した溶液
（固形分濃度１％）                                  ３３．５６ｍｌ
【００５５】
【化１０】
0004120222.tif 000007
【００５６】
上記下引塗布液２は、下記の条件にて超音波分散を行った後、塗布に使用した。
【００５７】
分散条件：周波数＝２５ｋＨｚ、出力＝１００Ｗ、振動子外形寸法＝６４φ×３００ｍｍ、分散時間＝２０分
次いで、上記下引層２とは、プラスチックフィルムを挟んで反対側に、バック層面側の下引加工を、上記と同様の方法で行った。
【００５８】
上記作製したプラスチックフィルムの試料を用いて、以下に示す方法で調製した各構成層を順次塗布した。
（バック面側の塗布）
メチルエチルケトン（ＭＥＫ）８３０ｇを攪拌しながら、セルロースアセテートブチレート（ＥａｓｔｍａｎＣｈｅｍｉｃａｌ社、ＣＡＢ３８１−２０）８４．２ｇ及びポリエステル樹脂（Ｂｏｓｔｉｃ社、ＶｉｔｅｌＰＥ２２００Ｂ）４．５ｇを添加し溶解した。次に、溶解した液に０．３０ｇの赤外染料−１を添加し、更にメタノール７０ｇ中に例示化合物１−３を８．４ｇ含有した溶液を添加して十分に攪拌を行った。最後に、ＭＥＫに１質量％の濃度でディゾルバ型ホモジナイザにて分散したシリカ（Ｗ．Ｒ．Ｇｒａｃｅ社、シロイド６４Ｘ６０００）を７５ｇ添加し攪拌してバック面側の塗布液を調製した。
【００５９】
【化１１】
0004120222.tif 000008
【００６０】
このように調製したバック面塗布液を、前記作製した各プラスチックフィルムの下引層２上に、乾燥膜厚が３．５μｍになるように押し出しコーターにて塗布、乾燥を行った。乾燥温度１００℃、露点温度１０℃の乾燥風を用いて５分間かけて乾燥した。
（感光層面側の塗布）
〔感光性ハロゲン化銀乳剤Ａの調製〕
〈溶液Ａ１〉
フェニルカルバモイル化ゼラチン                          ８８．３ｇ
化合物（Ａ）（１０％メタノール水溶液）                    １０ｍｌ
臭化カリウム                                            ０．３２ｇ
水で５４２９ｍｌに仕上げる
〈溶液Ｂ１〉
０．６７ｍｏｌ／Ｌ硝酸銀水溶液                        ２６３５ｍｌ
〈溶液Ｃ１〉
臭化カリウム                                          ５１．５５ｇ
沃化カリウム                                            １．４７ｇ
水で６６０ｍｌに仕上げる
〈溶液Ｄ１〉
臭化カリウム                                          １５４．９ｇ
沃化カリウム                                            ４．４１ｇ
塩化イリジウム（１％溶液）                            ０．９３ｍｌ
水で１９８２ｍｌに仕上げる
〈溶液Ｅ１〉
０．４ｍｏｌ／Ｌ臭化カリウム水溶液                下記銀電位制御量
〈溶液Ｆ１〉
水酸化カリウム                                          ０．７１ｇ
水で２０ｍｌに仕上げる
〈溶液Ｇ１〉
５６％酢酸水溶液                                      １８．０ｍｌ
〈溶液Ｈ１〉
無水炭酸ナトリウム                                      １．７２ｇ
水で１５１ｍｌに仕上げる
化合物（Ａ）：
ＨＯ（ＣＨ2ＣＨ2Ｏ）n−（ＣＨ（ＣＨ3）ＣＨ2Ｏ）17−（ＣＨ2ＣＨ2Ｏ）mＨ
（ｍ＋ｎ＝５〜７）
特公昭５８−５８２８８号に示される混合攪拌機を用いて溶液Ａ１に溶液Ｂ１の１／４量及び溶液Ｃ１の全量を温度４５℃、ｐＡｇ８．０９に制御しながら、同時混合法により４分４５秒を要して添加し、核形成を行った。１分後、溶液Ｆ１の全量を添加した。この間ｐＡｇの調整を溶液Ｅ１を用いて適宜行った。６分間経過後、溶液Ｂ１の３／４量及び溶液Ｄ１の全量を、温度４５℃、ｐＡｇ８．０９に制御しながら、同時混合法により１４分１５秒かけて添加した。５分間攪拌した後、４０℃に降温し、溶液Ｇ１を全量添加し、ハロゲン化銀乳剤を沈降させた。沈降部分２０００ｍｌを残して上澄み液を取り除き、水を１０Ｌ加え、攪拌後、再度ハロゲン化銀乳剤を沈降させた。沈降部分１５００ｍｌを残し、上澄み液を取り除き、更に水を１０Ｌ加え、攪拌後、ハロゲン化銀乳剤を沈降させた。沈降部分１５００ｍｌを残し、上澄み液を取り除いた後、溶液Ｈ１を加え、６０℃に昇温し、更に１２０分攪拌した。最後にｐＨが５．８になるように調整し、銀量１モル当たり１１６１ｇになるように水を添加し、感光性ハロゲン化銀乳剤Ａを得た。
【００６１】
この乳剤は、平均粒子サイズ０．０５８μｍ、粒子サイズの変動係数１２％、〔１００〕面比率９２％の単分散立方体沃臭化銀粒子であった。
〔粉末有機銀塩Ａの調製〕
４７２０ｍｌの純水にベヘン酸１３０．８ｇ、アラキジン酸６７．７ｇ、ステアリン酸４３．６ｇ、パルミチン酸２．３ｇを８０℃で溶解した。次に１．５モル／Ｌの水酸化ナトリウム水溶液５４０．２ｍｌを添加し濃硝酸６．９ｍｌを加えた後、５５℃に冷却して脂肪酸ナトリウム溶液を得た。上記の脂肪酸ナトリウム溶液の温度を５５℃に保ったまま、４５．３ｇの上記の感光性ハロゲン化銀乳剤Ａと純水４５０ｍｌを添加し５分間攪拌した。
【００６２】
次に１モル／Ｌの硝酸銀溶液７０２．６ｍｌを２分間かけて添加し、１０分間攪拌し有機銀塩分散物を得た。その後、得られた有機銀塩分散物を水洗容器に移し、脱イオン水を加えて攪拌後、静置させて有機銀塩分散物を浮上分離させ、下方の水溶性塩類を除去した。その後、排水の電導度が２μＳ／ｃｍになるまで脱イオン水による水洗、排水を繰り返し、遠心脱水を実施した後、得られたケーキ状の有機銀塩を、気流式乾燥機フラッシュジェットドライヤー（株式会社セイシン企業製）を用いて、窒素ガス雰囲気及び乾燥機入り口熱風温度の運転条件により含水率が０．１％になるまで乾燥して有機銀塩の乾燥済み粉末有機銀塩Ａを得た。尚、有機銀塩組成物の含水率測定には赤外線水分計を使用した。
〔予備分散液Ａの調製〕
ポリビニルブチラール粉末（Ｍｏｎｓａｎｔｏ社製、Ｂｕｔｖａｒ  Ｂ−７９）１４．５７ｇをメチルエチルケトン１４５７ｇに溶解し、ＶＭＡ−ＧＥＴＺＭＡＮＮ社製ディゾルバＤＩＳＰＥＲＭＡＴ  ＣＡ−４０Ｍ型にて攪拌しながら粉末有機銀塩Ａ５００ｇを徐々に添加して十分に混合することにより予備分散液Ａを調製した。
〔感光性乳剤分散液１の調製〕
予備分散液Ａをポンプを用いてミル内滞留時間が１．５分間となるように、０．５ｍｍ径のジルコニアビーズ（東レ（株）製トレセラム）を内容積の８０％充填したメディア型分散機ＤＩＳＰＥＲＭＡＴ  ＳＬ−Ｃ１２ＥＸ型（ＶＭＡ−ＧＥＴＺＭＡＮＮ社製）に供給し、ミル周速８ｍ／ｓにて分散を行なうことにより感光性乳剤分散液１を調製した。
〔安定剤液の調製〕
１．０ｇの安定剤−１、０．３１ｇの酢酸カリウムをメタノール４．９７ｇに溶解し安定剤液を調製した。
〔赤外増感色素液Ａの調製〕
１９．２ｍｇの赤外増感色素１、１．４８８ｇの２−クロロ−安息香酸、２．７７９ｇの安定剤−２及び３６５ｍｇの５−メチル−２−メルカプトベンズイミダゾールを３１．３ｍｌのＭＥＫに暗所にて溶解し赤外増感色素液Ａを調製した。
【００６３】
【化１２】
0004120222.tif 000009
【００６４】
〔添加液ａの調製〕
現像剤としての１，１−ビス（２−ヒドロキシ−３，５−ジメチルフェニル）−２−メチルプロパンを２７．９８ｇと１．５４ｇの４−メチルフタル酸、０．４８ｇの前記赤外染料−１をＭＥＫ１１０ｇに溶解し添加液ａとした。
〔添加液ｂの調製〕
３．５６ｇのカブリ防止剤−２、３．４３ｇのフタラジンをＭＥＫ４０．９ｇに溶解し添加液ｂとした。
【００６５】
【化１３】
0004120222.tif 000010
【００６６】
〔感光層塗布液の調製〕
不活性気体雰囲気下（窒素９７％）において、前記感光性乳剤分散液１（５０ｇ）及びＭＥＫ１５．１１ｇを攪拌しながら２１℃に保温し、化学増感剤Ｓ−５（０．５％メタノール溶液）１０００μｌを加え、２分後にカブリ防止剤−１（１０％メタノール溶液）３９０μｌを加え、１時間攪拌した。更に臭化カルシウム（１０％メタノール溶液）４９４μｌを添加して１０分撹拌した後に上記の化学増感剤Ｓ−５の１／２０モル相当の金増感剤Ａｕ−５を添加し、更に２０分攪拌した。続いて、安定剤液１６７ｍｌを添加して１０分間攪拌した後、１．３２ｇの前記赤外増感色素液Ａを添加して１時間攪拌した。その後、温度を１３℃まで降温して更に３０分攪拌した。１３℃に保温したまま、ブチラール化度６５モル％、残存ビニルアルコールユニット２４．５モル％、残存酢酸ビニルユニット０．５モル％のポリビニルブチラール樹脂（積水化学社製、商品名エスレック）１３．３１ｇを添加して３０分攪拌した後、テトラクロロフタル酸（９．４質量％ＭＥＫ溶液）１．０８４ｇを添加して１５分間攪拌した。更に攪拌を続けながら、１２．４３ｇの添加液ａ、１．６ｍｌのＤｅｓｍｏｄｕｒＮ３３００／モーベイ社社製の脂肪族イソシアネート（１０％ＭＥＫ溶液）、４．２７ｇの添加液ｂを順次添加し攪拌することにより感光層塗布液を得た。
【００６７】
【化１４】
0004120222.tif 000011
【００６８】
〔マット剤分散液の調製〕
セルロースアセテートブチレート（Ｅａｓｔｍａｎ  Ｃｈｅｍｉｃａｌ社、７．５ｇのＣＡＢ１７１−１５）をＭＥＫ４２．５ｇに溶解し、その中に、炭酸カルシウム（Ｓｐｅｃｉａｌｉｔｙ  Ｍｉｎｅｒａｌｓ社、Ｓｕｐｅｒ−Ｐｆｌｅｘ２００）５ｇを添加し、ディゾルバ型ホモジナイザにて８０００ｒｐｍで３０ｍｉｎ分散しマット剤分散液を調製した。
〔表面保護層塗布液の調製〕
ＭＥＫ８６５ｇを攪拌しながら、セルロースアセテートブチレート（Ｅａｓｔｍａｎ  Ｃｈｅｍｉｃａｌ社、ＣＡＢ１７１−１５）を９６ｇ、ポリメチルメタクリル酸（ローム＆ハース社、パラロイドＡ−２１）を４．５ｇ、ビニルスルホン化合物（ＶＳＣ）を１．５ｇ、ベンズトリアゾールを１．０ｇ添加し十分撹拌を行った。次に上記マット剤分散液３０ｇを添加して攪拌し、表面保護層塗布液を調製した。
〔感光層面側塗布〕
前記感光層塗布液と表面保護層塗布液をエクストルージョン型押し出しコーターを用いて、前記作製した各プラスチックフィルムの下引層２の上に、同時に重層塗布することにより熱現像感光材料を作製した。塗布は、感光層は塗布銀量１．９ｇ／ｍ2、表面保護層は乾燥膜厚で２．５μｍになる様にして行った。その後、乾燥温度７５℃、露点温度１０℃の乾燥風を用いて、１０分間乾燥を行い、熱現像感光材料試料１を作製した。表１に示す様にバック層に添加する例示化合物の種類と量を変化させ熱現像感光材料試料２〜１０とした。
《熱現像感光材料試料の評価》
以上のようにして得られた試料１〜１０に下記に示す評価を行った。
（現像直後の捌き性評価）
上記作製した各試料を、２３℃、５０％ＲＨの環境下で３日間保存した後、感光性層面側から、高周波重畳にて波長８００〜８２０ｎｍの縦マルチモード化された半導体レーザを露光源とした露光機にてレーザ走査により濃度１．０になるように露光を与えた。この際に、各試料の露光面と露光レーザ光の角度を７５度とした。
【００６９】
その後、ヒートドラムを有する自動現像機を用いて熱現像感光材料試料の保護層とドラム表面が接触するようにして、１１０℃で１５秒熱現像処理した。この、露光及び現像も２３℃、５０％ＲＨに調湿した部屋で行った。
【００７０】
１枚目の現像が終了後直ちに２枚目の試料を現像させた後、１枚目の試料の上に重ねた。このように１０枚の試料を連続して処理し１０枚の試料が重なった束を作製した。１０枚目の試料の現像が終了後、５分経過した時点で試料の束を卓上に置き、一番上の試料の端をつまみ、一気に引き抜いた。このときに引き抜いた試料以外の試料がつられて動く枚数を評価した。
【００７１】
ランク５：動く試料数はゼロ
ランク４：１枚の試料がわずかに動く
ランク３：２、３枚の試料が多少動く
ランク２：数枚の試料が動く
ランク１：一番上の試料を一気に引き抜けない
【００７２】
【表１】
0004120222.tif 000012
【００７３】
表１から明らかなように、本発明の試料は熱現像処理直後の捌き性がヘイズを劣化させることなく改良されていることが判る。
【００７４】
実施例２
バック層には例示化合物を添加せず、表面保護層塗布液を下記のように変更した以外は実施例１と同様にして試料２１〜２７を作製した。
〔表面保護層塗布液の調製〕
ＭＥＫ８６５ｇを攪拌しながら、セルロースアセテートブチレート（Ｅａｓｔｍａｎ  Ｃｈｅｍｉｃａｌ社、ＣＡＢ１７１−１５）を９６ｇ、ポリメチルメタクリル酸（ローム＆ハース社、パラロイドＡ−２１）を４．５ｇ、ビニルスルホン化合物（ＶＳＣ）を１．５ｇ、ベンズトリアゾールを１．０ｇ、メタノール８０ｇ中に例示化合物（表２に示す種類と添加量）を９．６ｇ含有した溶液を添加して十分に攪拌を行った。次に上記マット剤分散液３０ｇを添加して攪拌し、表面保護層塗布液を調製した。
《熱現像感光材料試料の評価》
以上のようにして作製した試料２１〜２７を、実施例１と同様にして評価を行った。結果を表２に示す。尚、添加量はバインダー１００質量部に対する質量部で表す。
【００７５】
【表２】
0004120222.tif 000013
【００７６】
表２から明らかなように、本発明の試料は熱現像処理直後の捌き性がヘイズを劣化させることなく改良されていることが判る。
【００７７】
実施例３
実施例１のバック層と実施例２の表面保護層を表３のように組み合わせて試料３１〜３９を作製し、同様に評価を行った。結果を表３に示す。
【００７８】
【表３】
0004120222.tif 000014
【００７９】
表３から明らかなように、本発明の試料は熱現像処理直後の捌き性がヘイズを劣化させることなく改良されていることが判る。特にバック層と表面保護層に例示化合物の何れかを添加した場合には、その効果は更に発揮され、優れた効果を奏している。
【００８０】
【発明の効果】
熱現像感光材料のヘイズを劣化させることなく、熱現像処理直後の捌き性を改良することが出来るという顕著に優れた効果を奏する。